板状部と該板状部の上面に設けられた柱状部とを一体に有し、且つ、磁性合金を材料とした磁性コアと、前記磁性コアの板状部の側面から下面に及ぶように形成された一対の第1導体膜と、導線が螺旋状に巻かれた螺旋状部と該螺旋状部から引き出された導線一端部及び導線他端部とを一体に有していて、前記螺旋状部を前記磁性コアの柱状部の周囲に配置され、且つ、前記導線一端部を前記第1導体膜の一方に接合され前記導線他端部を前記第1導体膜の他方に接合されたコイルと、前記磁性コアの柱状部の上面及び板状部の側面と、前記第1導体膜の一方及び他方の側面部分の表面と、前記コイルの螺旋状部、導線一端部、導線一端部の接合部分の表面、導線他端部及び導線他端部の接合部分の表面とをそれぞれ覆うように形成された磁性外装と、前記磁性外装の側面から該磁性外装の下面を通じて前記磁性コアの板状部の下面に及ぶように、且つ、前記第1導体膜の一方及び他方の下面部分の表面をそれぞれ覆うように形成された一対の第2導体膜と、前記第2導体膜の一方及び他方の表面をそれぞれ覆うように形成された一対の第3導体膜を備え、前記第1導体膜の一方、前記第2導体膜の一方及び前記第3導体膜の一方によって第1外部端子が構成され、前記第1導体膜の他方、前記第2導体膜の他方及び前記第3導体膜の他方によって第2外部端子が構成されていると共に、前記磁性コアの板状部の側面は該板状部の上面と鈍角を成す傾斜面と成っており、前記第1導体膜の一方及び他方の側面部分の表面も前記磁性コアの板状部の上面と鈍角を成す傾斜面と成っている、ことを特徴とするコイル部品。前記コイルの導線一端部はその先端を前記第1導体膜の一方の側面部分の表面である傾斜面に接合され、前記コイルの導線他端部はその先端を前記第1導体膜の他方の側面部分の表面である傾斜面に接合されている、ことを特徴とする請求項1に記載のコイル部品。前記第1導体膜の一方及び他方の側面部分には凹みがそれぞれ存在し、該各凹みの底に当たる部位の表面も前記磁性コアの板状部の上面と鈍角を成す傾斜面と成っており、前記コイルの導線一端部はその先端を前記凹みの底に当たる部位の表面である傾斜面に接合され、前記コイルの導線他端部はその先端を前記凹みの底に当たる部位の表面である傾斜面に接合されている、ことを特徴とする請求項2に記載のコイル部品。本発明の目的は、磁性合金を材料とした磁性コアを用いた場合でもフェライトを材料とした磁性コアを用いた従前のコイル部品と同等以上の曲げ強度を確保できるコイル部品を提供することにある。前記目的を達成するため、本発明コイル部品は、板状部と該板状部の上面に設けられた柱状部とを一体に有し、且つ、磁性合金を材料とした磁性コアと、前記磁性コアの板状部の側面から下面に及ぶように形成された一対の第1導体膜と、導線が螺旋状に巻かれた螺旋状部と該螺旋状部から引き出された導線一端部及び導線他端部とを一体に有していて、前記螺旋状部を前記磁性コアの柱状部の周囲に配置され、且つ、前記導線一端部を前記第1導体膜の一方に接合され前記導線他端部を前記第1導体膜の他方に接合されたコイルと、前記磁性コアの柱状部の上面及び板状部の側面と、前記第1導体膜の一方及び他方の側面部分の表面と、前記コイルの螺旋状部、導線一端部、導線一端部の接合部分の表面、導線他端部及び導線他端部の接合部分の表面とをそれぞれ覆うように形成された磁性外装と、前記磁性外装の側面から該磁性外装の下面を通じて前記磁性コアの板状部の下面に及ぶように、且つ、前記第1導体膜の一方及び他方の下面部分の表面をそれぞれ覆うように形成された一対の第2導体膜と、前記第2導体膜の一方及び他方の表面をそれぞれ覆うように形成された一対の第3導体膜を備え、前記第1導体膜の一方、前記第2導体膜の一方及び前記第3導体膜の一方によって第1外部端子が構成され、前記第1導体膜の他方、前記第2導体膜の他方及び前記第3導体膜の他方によって第2外部端子が構成されていると共に、前記磁性コアの板状部の側面は該板状部の上面と鈍角を成す傾斜面と成っており、前記第1導体膜の一方及び他方の側面部分の表面も前記磁性コアの板状部の上面と鈍角を成す傾斜面と成っている、ことをその特徴とする。本発明によれば、磁性コアの板状部の側面が該板状部の上面と鈍角を成す傾斜面と成っており、しかも、各第1導体膜の側面部分の表面も前記同様の傾斜面となっているため、磁性外装を作製する際における磁性コアの板状部の側面側への磁性体ペーストの回り込みを、各々の傾斜面を利用して低抵抗下でスムースに行える。即ち、前記コイル部品は、磁性外装がコイルの上面及び周囲のみならず磁性コアの柱状部の上面及び板状部の側面をも覆う構造にあるが、磁性外装による該板状部の側面の被覆を確実なものにして、磁性コアの曲げに対する耐性、特に板状部の外周部分の曲げに対する耐性を向上させてコイル部品全体としての曲げ強度を高めることができる。依って、コイル部品を回路基板等に搭載する時に受ける外力やリフローハンダ付け時に該コイル部品に生じる熱膨張収縮によって磁性コアにクラックを生じたり、また、実装後のコイル部品が熱膨張収縮を生じた時に磁性コアにクラックを生じたりすること等を未然に防止して、コイル部品の信頼性を向上できる。本発明の前記目的とそれ以外の目的と、構成特徴と、作用効果は、以下の説明と添付図面によって明らかとなる。《一実施形態》図1~図6は、本発明を適用したコイル部品10一実施形態を示す。ここでは、説明の便宜上、図2の上、下、左、右、手前、奥をそれぞれ上、下、前、後、左、右と称し、図1、図3、図4、図5A及び図5Bのこれらに相当する向きも同様に称する。コイル部品10の構造図1~図4に示したコイル部品10は、磁性コア11と、一対の第1導体膜12及び13と、コイル14と、磁性外装15と、一対の第2導体膜16及び17と、一対の第3導体膜18及び19とを備えている。このコイル部品10のサイズは、例えば、前後寸法が2.5mmで、左右寸法が2.0mmで、上下寸法が1.0mmである。磁性コア11は、下面視輪郭が略矩形状で所定厚さ例えば、上下寸法が1.0mmの場合で0.24mmの板状部11aと、該板状部11aの上面に設けられた上面視輪郭が略楕円形状で所定高さの柱状部11bとを一体に有している。板状部11aの上面を基準とした柱状部11bの高さは、コイル14の螺旋状部14aの高さと略一致しているか、或いは、コイル14の螺旋状部14aの高さよりも僅かに大きい。また、板状部11aの前面及び後面の略中央には、上面視輪郭が略台形状を成す凹み11cがそれぞれ形成されている。さらに、板状部11aの前後左右面側面と該板状部11aの上面との成す角度θは、90度よりも大きい角度、好ましくは93~105度の角度となっている。つまり、図5Aにも示したように、板状部11aの側面を構成する4つの面は該板状部11aの上面と鈍角を成す傾斜面IPと成っており、各凹み11cの底に当たる面も該傾斜面IPと平行な傾斜面となっている。この磁性コア11は、磁性合金をその材料として形成されている。具体的には、図6から分かるように、表面に酸化物膜=絶縁膜が形成され、且つ、該酸化物膜を介して相互結合した磁性合金粒子群から成り、酸化物膜によって隣接する磁性合金粒子の絶縁が確保されている。作製方法等について述べれば、磁性コア11は、磁性合金粒子群と溶剤とバインダとを所定質量比で含む磁性体ペーストを型を利用して整形した後に、整形物に酸化性雰囲気中で熱処理を施して溶剤及びバインダを消失させて作製されている。酸化物膜は熱処理過程で各磁性合金粒子の表面に形成され、また、熱処理過程で溶剤及びバインダが消失することに伴って、酸化物膜が形成された磁性合金粒子の間にはポアが存在する。磁性合金粒子は、好ましくはFe-Cr-Si合金やFe-Si-Al合金やFe-Ni-Cr合金等の粒子であり、体積基準の粒子径とした見た場合の該磁性合金粒子の好ましいd50メディアン径は3~20μmで、磁性体ペーストにおける磁性合金粒子群の好ましい含有比率は85~95wtである。図6は、d50メディアン径が10μmのFe-Cr-Si合金粒子を用いて磁性コア11を作製し、該磁性コア11を透過型電子顕微鏡で観察したときに得た画像に準じて粒子状態を模式的に表している。各磁性合金粒子は実際のところ完全な球形を成すものではないが、粒子径が分布を持つことを表現するために磁性合金粒子全てを球形として描いてある。加えて、各磁性合金粒子の表面に存する酸化物膜の厚さは実際のところ0.05~0.2μmの範囲でバラツキを有するが、該酸化物膜が各磁性合金粒子の表面に存することを表現するためにその厚さ全てを均等に描いてある。因みに、磁性合金粒子がFe-Cr-Si合金粒子である場合、酸化物膜は磁性体に属するFe3O4と非磁性体に属するFe2O3とCr2O3を含むことが確認されている。尚、前記酸化物膜は、前記熱処理過程で磁性合金粒子に含まれる元素を酸化させて得たものであるが、前記熱処理過程で酸化物膜となる物質を前記磁性体ペーストに予め添加することで得るようにしても良いし、前記熱処理過程で酸化物膜と同様の絶縁膜となるガラス成分を前記磁性体ペーストに予め添加することで得るようにしても良い。前側の第1導体膜12は、図5Bにも示したように、磁性コア11の板状部11aの前面凹み11cの内面を含むから、該板状部11aの下面の前部に及ぶように、且つ、該板状部11aの左右面の前部に及ぶように形成されている。後側の第1導体膜13は、図5Bにも示したように、磁性コア11の板状部11aの後面凹み11cの内面を含むから、該板状部11aの下面の後部に及ぶように、且つ、該板状部11aの左右面の後部に及ぶように形成されている。前側の第1導体膜12における板状部11aの前面凹み11cの内面を含むに形成された側面部分12aの厚さは略均一であるため、図5Bから分かるように、該側面部分12aには凹み11cと相似形の凹み12cが現れ、しかも、該側面部分12aの凹み12cを除く部位の表面と、該凹み12cの底に当たる部位の表面は、前記同様の傾斜面となっている。また、後側の第1導体膜13における板状部11aの後面凹み11cの内面を含むに形成された側面部分13aの厚さは略均一であるため、図5Bから分かるように、該側面部分13aには凹み11cと相似形の凹み13cが現れ、しかも、該側面部分13aの凹み13cを除く部位の表面と、該凹み13cの底に当たる部位の表面は、前記同様の傾斜面となっている。作製方法等について述べれば、各第1導体膜12及び13は、金属粒子群と溶剤とバインダとを所定質量比で含む導体ペーストを磁性コア11の板状部11aの所定箇所に塗布した後に、塗布ペーストに焼付け処理を施して溶剤及びバインダを消失させて作製されている。金属粒子は、好ましくはAgやPd等の粒子であり、体積基準の粒子径とした見た場合の金属粒子の好ましいd50メディアン径は3~20μmで、導体ペーストにおける金属粒子群の好ましい含有比率は85~95wtである。つまり、各第1導体膜12及び13は耐熱性に優れた焼付け導体膜であって樹脂成分等を含むものではないため、後に熱処理導線一端部14b及び導線他端部14cの接合に伴う熱処理や、磁性外装15の作製に伴う熱処理や、各第2導体膜16及び17の作製に伴う熱処理等を指すを施しても、該熱処理時に各第1導体膜12及び13に変質や位置ずれ等の変化を生じることはなく、該各第1導体膜12及び13の磁性コア11に対する密着性も良好に維持できる。コイル14は、導線が螺旋状に巻かれた螺旋状部14aと、該螺旋状部14aから引き出された導線一端部14b及び導線他端部14cとを一体に有している。コイル14に用いられている導線は平角線断面形状が長辺と短辺を有する矩形を成す導線を意味すると称されるものであり、螺旋状部14aの巻き方向はフラットワイズで巻き方はα巻きである。導線には、好ましくはCuやAg等の金属線コストの観点からすればCuが望ましいとその周囲を覆う絶縁膜とから成るものや、同金属線とその周囲を覆う絶縁膜と該絶縁膜の周囲を覆う熱融着膜螺旋状部14aを構成する導線相互を結合する役目を果たすとから成るもの等が利用できる。螺旋状部14aは磁性コア11の柱状部11bの周囲に配置されており、配置方法としては、柱状部11bに直接導線を巻き付けて螺旋状部14aを形成する方法や、コイル14を別途作製して螺旋状部14aを柱状部11bに嵌め込む方法等が挙げられる。磁性コア11の柱状部11bの高さ板状部11aの上面を基準とした柱状部11bの高さが螺旋状部14aの高さと略一致している場合には、図2及び図3に示したように、配置後の螺旋状部14aの上面は磁性コア11の柱状部11bの上面と略面一状態となる。また、導線一端部14bの先端は、該先端を覆う絶縁層や融着層を除去した後に、その長辺側の面を前側の第1導体膜12の側面部分12aの表面の略中央、詳しくは、側面部分12aの凹み12cの底に当たる部位の表面の略中央に、拡散接合熱融着接合によって電気的に接合されている。さらに、導線他端部14cの先端は、該先端を覆う絶縁層や融着層を除去した後に、その長辺側の面を後側の第1導体膜13の側面部分13aの表面の略中央、詳しくは、側面部分13aの凹み13cの底に当たる部位の表面の略中央に、拡散接合熱融着接合によって電気的に接合されている。先に述べたように、各第1導体膜12及び13の側面部分12a及び13aの凹み12c及び13cの底に当たる部位の表面は、何れも磁性コア11の板状部11aの上面と鈍角を成す傾斜面であるため、導線一端部14bの先端を前側の第1導体膜12に接合するとき、並びに、導線他端部14cの先端を後側の第1導体膜13に接合するときに、両先端を殆ど折り曲げずに両者の接合が行える。また、導線一端部14bの接合部分14b1の上下寸法と導線他端部14cの接合部分14c1の上下寸法は磁性コア11の板状部11aの厚さと同じでも構わないが、図2に示したように、各接合部分14b1及び14c1の下端と板状部11aの下面との間に隙間CL1が空くようにした方が、各接合部分14b1及び14c1の下側に磁性外装15の一部が回り込んだ部位を形成できる点において好ましい。因みに、螺旋状部14aの巻き数や導線の金属線の断面積は、コイル部品10に求めるインダクタンスや定格電流等の特性値に応じて適宜定められている。また、先に述べたように、各第1導体膜12及び13は耐熱性に優れた焼付け導体膜であるため、導線一端部14b及び導線他端部14cの接合に伴う熱処理を施しても、該熱処理時に各第1導体膜12及び13に変質や位置ずれ等の変化を生じることはなく、該各第1導体膜12及び13に対する導線一端部14b及び導線他端部14cの接合を良好に行える。磁性外装15は、上面視輪郭が略矩形状で、磁性コア11の柱状部11bの上面及び板状部11aの前後左右面側面と、各第1導体膜12及び13の側面部分12a及び13aの表面と、コイル14の螺旋状部14a、導線一端部14b、導線一端部14bの接合部分14b1の表面、導線他端部14c及び導線他端部14cの接合部分14c1の表面をそれぞれ覆うように形成されており、その下面は磁性コア11の柱状部11bの下面と略面一状態にある。この磁性外装15は、磁性合金粒子群と該磁性合金粒子間に介在する絶縁材料とから成り、該絶縁材料によって隣接する磁性合金粒子が結合していると共に隣接する磁性合金粒子の絶縁が確保されている。作製方法等について述べれば、磁性外装15は、磁性合金粒子群と熱硬化性絶縁材料とを所定質量比で含み、且つ、多数のボイドが含まれる磁性体ペーストを型を利用して整形しつつ、該型内に磁性コア11コイル14が取り付けられた後のものを前記被覆が行えるように挿入した後に、整形物に熱処理を施して絶縁材料を硬化させて作製されている。磁性合金粒子は、好ましくはFe-Cr-Si合金やFe-Si-Al合金やFe-Ni-Cr合金等の粒子であり、体積基準の粒子径とした見た場合の磁性合金粒子の好ましいd50メディアン径は3~20μmで、磁性体ペーストにおける磁性合金粒子群の好ましい含有比率は85~95wtである。また、熱硬化性絶縁材料には、好ましくはエポキシ樹脂やフェノール樹脂やポリエステル等が利用できる。先に述べたように、磁性コア11の板状部11aの側面が該板状部11aの上面と鈍角図2及び図3のθを参照を成す傾斜面と成っており、しかも、各第1導体膜12及び13の側面部分12a及び13aの凹み12c及び13cを除く部位の表面も前記同様の傾斜面となっており、且つ、各凹み12c及び13の底に当たる部位の表面も前記同様の傾斜面となっているため、磁性外装15を作製する際における磁性コア11の板状部11aの側面側への磁性体ペーストの回り込みを、各々の傾斜面を利用して低抵抗下でスムースに行える。また、磁性外装15はエポキシ樹脂等から成る絶縁材料を含むものであるため、該絶縁材料によって磁性コア11、第1導体膜12及び13、及びコイル14に対する密着力を十分に確保できる。前側の第2導体膜16は、磁性外装15の前面の下部から、該磁性外装15の下面を通じて磁性コア11の板状部11aの下面の前部に及ぶように、且つ、該磁性外装15の左右面の前部に及ぶように形成されており、前側の第1導体膜12の下面部分12bの表面を覆っていて該下面部分12bに電気的に接続されている。後側の第2導体膜17は、磁性外装15の後面の下部から、該磁性外装15の下面を通じて磁性コア11の板状部11aの下面の後部に及ぶように、且つ、該磁性外装15の左右面の後部に及ぶように形成されており、後側の第1導体膜13の下面部分13bの表面を覆っていて該下面部分13bに電気的に接続されている。また、各第2導体膜16及び17の側面部分16a及び17aの上端高さは、磁性コア11の板状部11aの上面高さよりも僅かに高くなるように設定されている。さらに、前側の第2導体膜16の側面部分16aと下面部分16bは、磁性外装15の左右面それぞれに存する第2の側面部分16cを介して連続しており、後側の第2導体膜17の側面部分17aと下面部分17bは、磁性外装15の左右面それぞれに存する第2の側面部分17cを介して連続している。各第2導体膜16及び17は、金属粒子群と該金属粒子間に介在する絶縁材料とから成り、前側の第2導体膜16に含まれる金属粒子群の一部は前側の第1導体膜12の下面部分12bの表面に接触し、後側の第2導体膜17に含まれる金属粒子群の一部は後側の第1導体膜13の下面部分13bの表面に接触している。作製方法等について述べれば、各第2導体膜16及び17は、金属粒子群と熱硬化性絶縁材料とを所定質量比で含む導体ペーストを磁性外装15及び磁性コア11の所定箇所、並びに、各第1導体膜12及び13の下面部分12b及び13bをそれぞれ覆うように塗布した後に、塗布ペーストに熱処理を施して絶縁材料を硬化させて作製されている。金属粒子は、好ましくはAgやPd等の粒子であり、体積基準の粒子径とした見た場合の金属粒子の好ましいd50メディアン径は3~20μmで、導体ペーストにおける金属粒子群の好ましい含有比率は80~90wtである。また、熱硬化性絶縁材料には、好ましくはエポキシ樹脂やフェノール樹脂やポリエステル等が利用できる。つまり、各第2導体膜16及び17はエポキシ樹脂等から成る絶縁材料を含むものであるため、該絶縁材料によって磁性外装15、各第1導体膜12及び13、及び磁性コア11に対する密着力を十分に確保できる。また、各第2導体膜16及び17は金属粒子群の含有比率が大きいため、高い導電性が得られる。前側の第3導体膜18は、前側の第2導体膜18の表面を覆うように形成されていて、前側の第2導体膜16の側面部分16aに対応した側面部分18aと下面部分16bに対応した下面部分18bと第2の側面部分16cに対応した第2の側面部分18cとを有しており、前側の第2導体膜18に電気的に接続されている。後側の第3導体膜19は、後側の第2導体膜17の表面を覆うように形成されていて、後側の第2導体膜17の側面部分17aに対応した側面部分19aと下面部分17bに対応した下面部分19bと第2の側面部分17cに対応した第2の側面部分19cとを有しており、後側の第2導体膜17の電気的に接続されている。作製方法等について述べれば、各第3導体膜18及び19は、電解メッキ等の薄膜形成手法によって各第2導体膜16及び17の表面に作製されている。各第3導体膜18及び19の好ましい態様はNi膜と該Ni膜の表面を覆うSn膜の2層構造であるが、各第2導体膜17及び18に対する接続が良好に行え、且つ、コイル部品10の回路基板等への実装、詳しくは接続パッドへのハンダ付けが良好に行えるものであれば、その層数や材料に特段の制限は無い。前記コイル部品10にあっては、前側の第1導体膜12、前側の第2導体膜16及び前側の第3導体膜18によって第1外部端子ET1が構成され、後側の第1導体膜13、後側の第2導体膜17及び後側の第3導体膜19によって第2外部端子ET2が構成されている。加えて、前側の第2導体膜16の第2の側面部分16c及び前側の第3導体膜18の第2の側面部分18cによって、第1外部端子ET1に2つの回り込み部分ET1aが形成され、後側の第2導体膜17の第2の側面部分17c及び後側の第3導体膜19の第2の側面部分19cによって、第2外部端子ET2に2つの回り込み部分ET2aが形成されている。また、前記コイル部品10にあっては、コイル14の導線一端部14bの接合部分14b1は、前側の第1導体膜12の側面部分12aと、磁性外装15における磁性コア11の板状部11aの側面を覆う部分15aと、によって挟み込まれた態様を有し、しかも、磁性外装15におけるコイル14の導線一端部14bの接合部分14b1の表面を覆う部分符号無しは、該接合部分14b1を間において、前側の第1導体膜12の側面部分12aと、前側の第2導体膜16の側面部分16a及び前側の第3導体膜18の側面部分18aと、によって挟み込まれた態様を有している。加えて、コイル14の導線他端部14cの接合部分14c1は、後側の第1導体膜13の側面部分13aと、磁性外装15における磁性コア11の板状部11aの側面を覆う部分15aと、によって挟み込まれた態様を有し、しかも、磁性外装15におけるコイル14の導線他端部14cの接合部分14c1の表面を覆う部分符号無しは、該接合部分14c1を間において、後側の第1導体膜13の側面部分13aと、後側の第2導体膜17の側面部分17a及び後側の第3導体膜19の側面部分19aと、によって挟み込まれた態様を有している。コイル部品10の好ましい製法例先ず、磁性コア11用の磁性体ペーストとして、d50メディアン径が10μmのFe-Cr-Si合金粒子群が85wtで、ブチルカルビトール溶剤が13wtで、ポリビニルブチラールバインダが2wtの磁性体ペーストを用意し、該磁性体ペーストを型及びプレス機を用いて整形し、該整形物に大気中で750°C、2hrの熱処理を施して溶剤及びバインダを消失させ、且つ、各磁性合金粒子の表面に該磁性合金粒子の酸化物膜を形成して、磁性コア11を作製する。続いて、各第1導体膜12及び13用の導体ペーストとして、d50メディアン径が5μmのAg粒子群が85wtで、ブチルカルビトール溶剤が13wtで、ポリビニルブチラールバインダが2wtの導体ペーストを用意し、該導体ペーストをローラ塗布機を用いて磁性コア11に塗布し、該塗布ペーストに大気中で650°C、1hrの焼付け処理を施して溶剤及びバインダを消失させて、各第1導体膜12及び13を作製する。続いて、磁性コア11の柱状部11bにコイル14用の導線平角線を巻き方向がフラットワイズで巻き方がα巻きで直接巻き付けて螺旋状部14aを形成し、導線一端部14bの先端予め絶縁層や融着層は除去されているを前側の第1導体膜12の側面部分12aの表面に拡散接合熱融着接合によって接合すると共に、導線他端部14cの先端予め絶縁層や融着層は除去されているを後側の第1導体膜13の側面部分13aの表面に拡散接合熱融着接合によって接合する。先に述べたように、各第1導体膜12及び13の側面部分12a及び13aの凹み12c及び13cの底に当たる部位の表面は、何れも磁性コア11の板状部11aの上面と鈍角を成す傾斜面であるため、導線一端部14bの先端を前側の第1導体膜12に接合するとき、並びに、導線他端部14cの先端を後側の第1導体膜13に接合するときに、両先端を殆ど折り曲げずに両者の接合が行える。続いて、磁性外装15用の磁性体ペーストとして、d50メディアン径が10μmのFe-Cr-Si合金粒子群が90wtで、エポキシ樹脂が10wtの磁性体ペーストを用意し、コイル14が配置された磁性コア11に対して該磁性体ペーストを型及びプレス機を用いて整形し、該整形物に大気中で180°C、1hrの熱処理を施してエポキシ樹脂を硬化させて、磁性外装15を作製する。先に述べたように、磁性コア11の板状部11aの側面を構成する4つの面各凹み11cの底に当たる面も含むは該板状部11aの上面と鈍角を成す傾斜面と成っており、しかも、各第1導体膜12及び13の側面部分12a及び13aの凹み12c及び13cを除く部位の表面も前記同様の傾斜面と成っており、且つ、各凹み12c及び13の底に当たる部位の表面も前記同様の傾斜面と成っていため、磁性外装15を作製する際における磁性コア11の板状部11aの側面側への磁性体ペーストの回り込みを、各々の傾斜面を利用して低抵抗下でスムースに行える。続いて、各第2導体膜16及び17用の導体ペーストとして、d50メディアン径が5μmのAg粒子群が80wtで、エポキシ樹脂が20wtの導体ペーストを用意し、該導体ペーストをローラ塗布機を用いて磁性コア11及び磁性外装15に塗布し、該塗布ペーストに150°C、1hrの熱処理を施してエポキシ樹脂を硬化させて、各第2導体膜16及び17を作製する。続いて、各第2導体膜16及び17が作製されたものをNi用電解メッキ槽に投入して各第2導体膜16及び17の表面にNi膜を形成し、そして、これをSn用電解メッキ槽に投入して各Ni膜の表面にSn膜を形成して、各第3導体膜18及び19を作製する。コイル部品10によって得られる効果効果1前記コイル部品10にあっては、磁性コア11の板状部11aの側面が該板状部11aの上面と鈍角図2及び図3のθを参照を成す傾斜面と成っており、しかも、各第1導体膜12及び13の側面部分12a及び13aの凹み12c及び13cを除く部位の表面も前記同様の傾斜面となっており、且つ、各凹み12c及び13の底に当たる部位の表面も前記同様の傾斜面となっているため、磁性外装15を作製する際における磁性コア11の板状部11aの側面側への磁性体ペーストの回り込みを、各々の傾斜面を利用して低抵抗下でスムースに行える。即ち、前記コイル部品10は、磁性外装15がコイル14の上面及び周囲のみならず磁性コア11の柱状部11bの上面及び板状部11aの側面をも覆う構造にあるが、磁性外装15による該板状部11aの側面の被覆を確実なものにして、磁性コア11の曲げに対する耐性、特に板状部11aの外周部分の曲げに対する耐性を向上させてコイル部品10全体としての曲げ強度を高めることができる。依って、コイル部品10を回路基板等に搭載する時に受ける外力やリフローハンダ付け時に該コイル部品10に生じる熱膨張収縮によって磁性コア11にクラックを生じたり、また、実装後のコイル部品10が熱膨張収縮を生じた時に磁性コア11にクラックを生じたりすること等を未然に防止して、コイル部品10の信頼性を向上できる。効果2前記コイル部品10にあっては、各第1導体膜12及び13の側面部分12a及び13aの凹み12c及び13cの底に当たる部位の表面が、何れも磁性コア11の板状部11aの上面と鈍角図2のθを参照を成す傾斜面であるため、導線一端部14bの先端を前側の第1導体膜12の側面部分12aの表面である傾斜面に接合するとき、並びに、導線他端部14cの先端を後側の第1導体膜13の側面部分13aの表面である傾斜面に接合するときに、両先端を殆ど折り曲げずに両者の接合が行える。即ち、前記コイル部品10は、導線一端部14bの先端が前側の第1導体膜12の側面部分12aに接合され、且つ、導線他端部14cの先端を後側の第1導体膜13の側面部分13aに接合された構造にあるが、両先端の折り曲げ角度が小さく各々の折り曲げ箇所に残留応力が残り難いことから、コイル14の熱収縮を原因として導線一端部14b及び導線他端部14cに引っ張り力が生じたときでも前記残留応力を原因として前記各折り曲げ箇所に亀裂等の損傷が生じることを未然に防止できる。効果3前記コイル部品10にあっては、コイル14の導線一端部14bの先端が前側の第1導体膜12の側面部分12aの凹み12cの底に当たる部位の表面に接合され、且つ、導線他端部14cの先端が後側の第1導体膜13の側面部分13aの凹み13cの底に当たる部位の表面に接合されているため、各々の接合部分14b1及び14c1の側面側における磁性外装15の厚さが、各第1導体膜12及び13の側面部分12a及び13aの凹み12c及び13cを除く部位の側面側における磁性外装15の厚さよりも極端に薄くなることが無い。即ち、前記コイル部品10は、磁性外装15がコイル14の上面及び周囲のみならず磁性コア11の柱状部11bの上面及び板状部11aの側面をも覆う構造にあるが、該板状部11aの側面側における磁性外装15の厚さを極力均一化して、前記効果1をより効果的に発揮できる。《他の実施形態》1前記一実施形態では、磁性コア11の板状部11aの前面及び後面に凹み11cをそれぞれ形成して、前側の第1導体膜12の側面部分12aにおける凹み11cの底に対応する部位の表面に導線一端部14bの先端を接合し、且つ、後側の第1導体膜13の側面部分13aにおける凹み11cの底に対応する部位の表面に導線他端部14cの先端を接合したが、磁性コア11として前記凹み11cを有しないものを作製して、前側の第1導体膜12の側面部分12aの表面に導線一端部14bの先端を接合し、且つ、後側の第1導体膜13の側面部分13aの表面に導線他端部14cの先端を接合するようにしても、前記効果1及び効果2と同様の効果を得ることができる。2前記一実施形態では、コイル14用の導線として平角線を用い、螺旋状部14aの巻き方向をフラットワイズとし巻き方をα巻きとしたコイル14を示したが、螺旋状部14aの巻き方向はエッジワイズとしても良く、螺旋状部14aの巻き方をα巻き以外の巻き方としても良く、コイル14用の導線として平角線以外の導線例えば丸線を用いても良い。要するに、コイル14用の導線の断面形や、導線の巻き方向や巻き方を変えても、前記効果1~効果3と同様の効果を得ることができる。